(57)【要約】  可視域と近赤外領域の異常分散性の組合せが特異な光学ガラスを提供すること。  質量％で、ＳｉＯ２  １４〜２６％、Ｂ２Ｏ３  ９〜１６％、Ｌａ２Ｏ３  １０〜４２％、の各成分を必須成分として含有し、かつ、ＺｎＯ、Ｙ２Ｏ３、ＺｒＯ２、Ｔａ２Ｏ５、Ｌｉ２Ｏ、Ｎａ２Ｏの各成分を任意成分として含有し、ＳｉＯ２＋Ｂ２Ｏ３  ２８〜３６％、ＺｒＯ２＋Ｔａ２Ｏ５  ６〜１６％、Ｌａ２Ｏ３＋Ｙ２Ｏ３＋ＺｎＯ  ４３〜５９％、Ｌｉ２Ｏ＋Ｎａ２Ｏ  ２〜１４％、の各関係を満たすことを特徴とする、光学ガラス。
2017094289.tif 000002
【特許請求の範囲】
【請求項１】
質量％で、
ＳｉＯ２  １４〜２６％、
Ｂ２Ｏ３  ９〜１６％、
Ｌａ２Ｏ３  １０〜４２％、
の各成分を必須成分として含有し、かつ、
ＺｎＯ、Ｙ２Ｏ３、ＺｒＯ２、Ｔａ２Ｏ５、Ｌｉ２Ｏ、Ｎａ２Ｏの各成分を任意成分として含有し、
ＳｉＯ２＋Ｂ２Ｏ３  ２８〜３６％、
ＺｒＯ２＋Ｔａ２Ｏ５  ６〜１６％、
Ｌａ２Ｏ３＋Ｙ２Ｏ３＋ＺｎＯ  ４３〜５９％、
Ｌｉ２Ｏ＋Ｎａ２Ｏ  ２〜１４％、
の各関係を満たすことを特徴とする、光学ガラス。
【請求項２】
質量％で、
ＺｎＯ  ０〜４５％、
Ｙ２Ｏ３  ０〜２０％、
ＺｒＯ２  ０〜７％、
Ｔａ２Ｏ５  ０〜１５％、
Ｌｉ２Ｏ  ０〜８％、
Ｎａ２Ｏ  ０〜１３％、
Ｓｂ２Ｏ３  ０〜１％、
の各成分を更に含有することを特徴とする、請求項１に記載の光学ガラス。
【請求項３】
質量％で、
Ｙ２Ｏ３  ０〜５％、
の成分を含有することを特徴とする、請求項２に記載の光学ガラス。
【請求項４】
屈折率（ｎｄ）が１．６８〜１．７５であり、かつ、アッベ数（νｄ）が４３〜５０である、請求項１〜３の何れか一項に記載の光学ガラス。
【請求項５】
近赤外領域における異常分散性を示す値（ΔＰＣ，ｔ）が、０．０１００以下である、請求項１〜４の何れか一項に記載の光学ガラス。
【請求項６】
可視短波長領域における異常分散性を示す値（ΔＰｇ，Ｆ）が、−０．００７５以下である、請求項１〜５の何れか一項に記載の光学ガラス。
【請求項７】
近赤外領域における異常分散性を示す値（ΔＰＣ，ｔ）と可視域における異常分散性を示す値（ΔＰｇ，Ｆ）が、
ΔＰＣ，ｔ≦−５・（ΔＰｇ，Ｆ＋０．００７５）
で表される関係式を満たす、請求項１〜６の何れか一項に記載の光学ガラス。
【請求項８】
請求項１〜７の何れか一項に記載の光学ガラスを備える、光学素子。
【請求項９】
請求項８に記載の光学素子を備える、光学装置。
【発明の詳細な説明】
【技術分野】
【０００１】
本発明は、光学ガラス、光学ガラスを用いた光学素子および光学装置に関する。本発明は２０１５年１１月３０日に出願された日本国特許の出願番号２０１５−２３３７６３の優先権を主張し、文献の参照による織り込みが認められる指定国については、その出願に記載された内容は参照により本出願に織り込まれる。
【背景技術】
【０００２】
例えば、特許文献１には、１．７０〜１．８２の屈折率、４０〜５５のアッベ数を有する光学ガラスが開示されている。このような光学ガラスは、カメラや顕微鏡等の光学装置のレンズとして用いることが可能である。【０００３】
ところで、カメラや顕微鏡等の光学装置における光学系では、可視域におけるレンズの色収差を補正するため、通常の光学ガラスと、当該光学ガラスと部分分散比が異なる（異常分散性を有する）光学ガラスとが組み合わせて使用される。その一方で、近年、多光子顕微鏡（マルチフォトン顕微鏡）をはじめとする近赤外領域の光を利用した顕微鏡観察等も行われるようになってきており、可視域だけでなく近赤外領域の波長における色収差補正が可能な光学ガラスのニーズも増加している。
【先行技術文献】
【特許文献】
【０００４】
【特許文献１】特開２００６−３０６６４８号公報
【発明の概要】
【発明が解決しようとする課題】
【０００５】
本発明は、上記事情に鑑みてなされたものであって、可視域と近赤外領域の異常分散性の組合せが特異な光学ガラスを提供することを課題とする。
【課題を解決するための手段】
【０００６】
上記の課題を解決するための本発明の第一の態様は、
質量％で、
ＳｉＯ２  １４〜２６％、
Ｂ２Ｏ３  ９〜１６％、
Ｌａ２Ｏ３  １０〜４２％、
の各成分を必須成分として含有し、かつ、
ＺｎＯ、Ｙ２Ｏ３、ＺｒＯ２、Ｔａ２Ｏ５、Ｌｉ２Ｏ、Ｎａ２Ｏの各成分を任意成分として含有し、
ＳｉＯ２＋Ｂ２Ｏ３  ２８〜３６％、
ＺｒＯ２＋Ｔａ２Ｏ５  ６〜１６％、
Ｌａ２Ｏ３＋Ｙ２Ｏ３＋ＺｎＯ  ４３〜５９％、
Ｌｉ２Ｏ＋Ｎａ２Ｏ  ２〜１４％、
の各関係を満たすことを特徴とする、光学ガラスである。【０００７】
本発明の第二の態様は、第一の態様の光学ガラスを備える光学素子である。【０００８】
本発明の第三の態様は、第二の態様の光学素子を備える光学装置である。
【図面の簡単な説明】
【０００９】
【図１】本発明の一実施形態に係る光学ガラスを用いた光学素子を備える多光子顕微鏡の構成の例を示すブロック図である。
【図２】本発明の一実施形態に係る光学ガラスを用いた光学素子を備える撮像装置の斜視図である。
【図３】実施例のΔＰｇ、ＦとΔＰｃ、ｔの値をプロットしたグラフである。
【発明を実施するための形態】
【００１０】
以下、本発明の実施形態（以下、「本実施形態」という。）について説明する。以下の本実施形態は、本発明を説明するための例示であり、本発明を以下の内容に限定する趣旨ではない。本発明は、その要旨の範囲内で適宜に変形して実施できる。
【００１１】
また、本明細書中において、特に断りがない場合は、各成分の含有量は全て酸化物換算組成のガラス全質量に対する質量％基準であるものとする。ここでいう酸化物換算組成とは、本実施形態に係るガラス構成成分の原料として使用される酸化物、複合塩等が溶融時に全て分解されて酸化物に変化すると仮定し、当該酸化物の総質量を１００質量％として、ガラス中に含有される各成分を表記した組成である。
【００１２】
本実施形態に係る光学ガラスは、ＳｉＯ２−Ｂ２Ｏ３−Ｌａ２Ｏ３系の光学ガラスである。具体的には、ＳｉＯ２：１４〜２６％、Ｂ２Ｏ３：９〜１６％、Ｌａ２Ｏ３：１０〜４２％、の各成分を必須成分として含有し、かつ、ＺｎＯ、Ｙ２Ｏ３、ＺｒＯ２、Ｔａ２Ｏ５、Ｌｉ２Ｏ、Ｎａ２Ｏの各成分を任意成分として含有するものである。そして、ＳｉＯ２＋Ｂ２Ｏ３：２８〜３６％、ＺｒＯ２＋Ｔａ２Ｏ５：６〜１６％、Ｌａ２Ｏ３＋Ｙ２Ｏ３＋ＺｎＯ：４３〜５９％、Ｌｉ２Ｏ＋Ｎａ２Ｏ：２〜１４％、の各関係を満たすものである。これらの関係を満たすのであれば、いずれかの任意成分の含有量が０質量％であってもよい。本実施形態に係る光学ガラスは、可視域と近赤外領域の異常分散性の組み合わせが特異な光学ガラスとすることができ、従来よりも光学設計の自由度を広げることが可能となる。
【００１３】
通常の光学ガラスについて、横軸にアッベ数、縦軸に部分分散比をとると、ほぼ直線の関係が成立することが知られており（正常部分分散）、異常分散性はこの直線からの離れの度合いによって表される。可視域の異常分散性を示す値（ΔＰｇ，Ｆ）は、後述する実施例に記載の方法に基づき、アッベ数（νｄ）、可視域の部分分散比（Ｐｇ，Ｆ）から求めることができる。同様に、近赤外領域の異常分散性を示す値（ΔＰＣ，ｔ）は、後述する実施例に記載の方法に基づき、アッベ数（νｄ）、近赤外領域の部分分散比（ＰＣ，ｔ）から求めることができる。一般的に、可視域の異常分散性を示す値（ΔＰｇ，Ｆ）と近赤外領域の異常分散性を示す値（ΔＰＣ，ｔ）は、一方の値が大きくなれば、もう一方の値が小さくなる。しかしながら、本実施形態の光学ガラスは、可視域の異常分散性を示す値（ΔＰｇ，Ｆ）と近赤外領域の異常分散性を示す値（ΔＰＣ，ｔ）の両方を小さい値とすることができる。このような光学ガラスは、光学装置の光学系における可視域と近赤外領域の色収差補正を行うレンズとして好適に用いることができる。なお、本明細書では、可視域の異常分散性を示す値（ΔＰｇ，Ｆ）と近赤外領域の異常分散性を示す値（ΔＰＣ，ｔ）の両方の値が小さいことを可視域と近赤外領域の異常分散性の組み合わせが特異であると表現している。
【００１４】
本実施形態に係る光学ガラスの各成分の組成および特性の詳細を説明する。
【００１５】
ＳｉＯ２は、ガラス形成酸化物として必須の成分であり、屈折率を低下させるのに有効である。しかし、多量に入れるとΔＰｇ，Ｆを上昇させてしまう。かかる観点から、ＳｉＯ２の含有量は、１４〜２６％であり、好ましくは１４〜２４％であり、より好ましくは１４〜２２％である。
【００１６】
Ｂ２Ｏ３は、ガラス形成酸化物として必須成分であり、耐失透性を向上させる。また、屈折率、ΔＰｇ，Ｆを低下させるのに効果がある。かかる観点から、Ｂ２Ｏ３の含有量は、９〜１６％であり、好ましくは１０〜１６％であり、より好ましくは１１〜１６％である。
【００１７】
Ｌａ２Ｏ３は、所望の屈折率とアッベ数を得るために必須の成分である。しかし、多量に入れると耐失透性が低下し、ΔＰｇ，Ｆが上昇し、ｎｄが上昇する。かかる観点から、Ｌａ２Ｏ３の含有量は、１０〜４２％であり、好ましくは１３〜３９％であり、より好ましくは１６〜３６％である。
【００１８】
ＺｎＯは、所望の屈折率とアッベ数を得るために有効な任意成分である。しかし、多量に入れると耐失透性が低下し、ΔＰｇ，Ｆが上昇し、ｎｄが若干上昇する。かかる観点から、ＺｎＯの含有量は、好ましくは０〜４５％であり、より好ましくは３〜４０％であり、更に好ましくは６〜３５％である。
【００１９】
Ｙ２Ｏ３は、所望の屈折率とアッベ数を得るために有効な任意成分である。しかし、多量に入れると耐失透性が低下し、ΔＰｇ，Ｆが上昇し、ｎｄが上昇する。かかる観点から、Ｙ２Ｏ３の含有量は、好ましくは０〜２０％であり、より好ましくは０〜１０％であり、更に好ましくは０〜５％である。
【００２０】
ＺｒＯ２は、ΔＰｇ，Ｆを低下させるのに有効な任意成分である。しかし、多量に入れると耐失透性が著しく低下し、ｎｄも大きく上昇する。かかる観点から、ＺｒＯ２の含有量は、好ましくは０〜７％であり、より好ましくは１〜７％であり、更に好ましくは２〜７％である。
【００２１】
Ｔａ２Ｏ５は、ΔＰｇ，Ｆを低下させ、耐失透性を高めるのにも有効な任意成分である。しかし、多量に入れるとｎｄが大きく上昇する。かかる観点から、Ｔａ２Ｏ５の含有量は、好ましくは０〜１５％であり、より好ましくは０〜１３％であり、更に好ましくは０〜１１％である。
【００２２】
Ｌｉ２Ｏは、ΔＰｇ，Ｆやｎｄを低下させるのに有効な任意成分である。しかし、多量に入れると耐失透性が著しく低下する。かかる観点から、Ｌｉ２Ｏの含有量は、好ましくは０〜８％であり、より好ましくは０〜６％である。
【００２３】
Ｎａ２Ｏは、ΔＰｇ，Ｆやｎｄを低下させるのに有効な任意成分である。しかし、多量に入れると耐失透性が著しく低下する。かかる観点から、Ｎａ２Ｏの含有量は、好ましくは０〜１３％であり、より好ましくは０〜１０％である。
【００２４】
Ｓｂ２Ｏ３は、ガラスの清澄、均質化のために有効な任意成分である。そのため、脱泡剤としてＳｂ２Ｏ３を添加してもよい。かかる観点から、Ｓｂ２Ｏ３の含有量は、好ましくは０〜１％である。
【００２５】
上記した任意成分の組み合わせとしては、ＺｎＯ：０〜４５％、Ｙ２Ｏ３：０〜２０％、ＺｒＯ２：０〜７％、Ｔａ２Ｏ５：０〜１５％、Ｌｉ２Ｏ：０〜８％、Ｎａ２Ｏ：０〜１３％、Ｓｂ２Ｏ３：０〜１％の各成分を更に含有することが好ましい。
【００２６】
光学ガラスの耐失透性を向上させるにはＢ２Ｏ３、ＳｉＯ２を十分量導入することが望ましいが、一定量を超すとΔＰｇ，Ｆが上昇し所望の異常分散性を得られない。かかる観点から、ＳｉＯ２とＢ２Ｏ３の含有量の合計（ＳｉＯ２＋Ｂ２Ｏ３と略記する。以下同様。）は、２８〜３６％であり、好ましくは２８〜３５％であり、より好ましくは２８〜３４％である。
【００２７】
所望の恒数値・異常分散性を達成するにはＺｒＯ２、Ｔａ２Ｏ５を十分量導入することが望ましい。かかる観点から、ＺｒＯ２＋Ｔａ２Ｏ５は、６〜１６％であり、好ましくは７〜１６％であり、より好ましくは８〜１６％である。
【００２８】
所望の恒数値・異常分散性を達成するにはＬａ２Ｏ３、Ｙ２Ｏ３、ＺｎＯを十分量導入することが望ましいが、過剰に導入するとガラスが失透しやすくなる。かかる観点から、Ｌａ２Ｏ３＋Ｙ２Ｏ３＋ＺｎＯは、４３〜５９％であり、好ましくは４３〜５８％であり、より好ましくは４３〜５６％である。
【００２９】
Ｌｉ２ＯとＮａ２Ｏの総和が一定量を超すと、ガラス安定性が損なわれてしまう。かかる観点から、Ｌｉ２Ｏ＋Ｎａ２Ｏは、２〜１４％であり、好ましくは２〜１２％であり、より好ましくは２〜１０％である。
【００３０】
上記成分に限らず、本実施形態に係る光学ガラスの目的達成に支障のない範囲であれば、その他の任意成分を更に添加してもよい。
【００３１】
次に、本実施形態に係る光学ガラスの物性値について説明する。
【００３２】
本実施形態に係る光学ガラスは、好適には中屈折率・中分散領域に関するものである。かかる観点から、本実施形態に係る光学ガラスの屈折率（ｎｄ）は、好ましくは１．６８〜１．７５であり、より好ましくは１．６８〜１．７４５であり、更に好ましくは１．６８〜１．７４である。本実施形態に係る光学ガラスのアッベ数（νｄ）は、好ましくは４３〜５０であり、より好ましくは４３〜４９であり、更に好ましくは４３〜４８である。そして、屈折率（ｎｄ）およびアッベ数（νｄ）のいずれもが、上記範囲を満たすことが特に好ましい。
【００３３】
近赤外領域と可視域における色消し効果の観点から、近赤外領域の異常分散性を示す値（ΔＰＣ，ｔ）と可視域の異常分散性を示す値（ΔＰｇ，Ｆ）は、それぞれ小さいことが好ましい。かかる観点から、近赤外領域における異常分散性を示す値（ΔＰＣ，ｔ）は、好ましくは０．０１００以下であり、より好ましくは０．００７０以下であり、更に好ましくは０．００５０以下である。可視域における異常分散性を示す値（ΔＰｇ，Ｆ）は、好ましくは−０．００７５以下であり、より好ましくは−０．００７８以下であり、更に好ましくは−０．００８１以下である。さらに、ΔＰＣ，ｔとΔＰｇ，Ｆのいずれもが、上記範囲を満たすことが特に好ましい。
【００３４】
上記観点から、ΔＰＣ，ｔとΔＰｇ，Ｆは、下記で表される関係式を満たすことが好ましい。
ΔＰＣ，ｔ≦−５・（ΔＰｇ，Ｆ＋０．００７５）
この関係式を満たす場合においても、ΔＰＣ，ｔが０．０１００以下であり、ΔＰｇ，Ｆは−０．００７５以下であることが好ましい。
【００３５】
このように本実施形態に係る光学ガラスは、近赤外領域と可視域における異常分散性が特異な光学ガラスである。例えば、このような光学ガラスを他の光学ガラスと併用した光学系においては、近赤外領域と可視域の色収差補正が可能となり、従来よりも光学設計の自由度を広げることが可能となる。
【００３６】
本実施形態に係る光学ガラスは、カメラや顕微鏡等の光学装置の備えるレンズ等の光学素子として好適である。光学装置としては、とりわけ多光子顕微鏡として特に好適である。
【００３７】
＜多光子顕微鏡＞
図１は、本発明の一実施の形態である多光子顕微鏡１の構成の例を示すブロック図である。多光子顕微鏡１は、光学素子として、対物レンズ１０６、集光レンズ１０８、結像レンズ１１０を備える。以下、多光子顕微鏡１の光学系を中心に説明する。
【００３８】
パルスレーザ装置１０１は、例えば、近赤外波長（約１０００ｎｍ）であって、パルス幅がフェムト秒単位の（例えば、１００フェムト秒の）超短パルス光を射出する。パルスレーザ装置１０１から射出された直後の超短パルス光は、一般に所定の方向に偏光された直線偏光となっている。
【００３９】
パルス分割装置１０２は、超短パルス光を分割し、超短パルス光の繰り返し周波数を高くして射出する。
【００４０】
ビーム調整部１０３は、パルス分割装置１０２から入射される超短パルス光のビーム径を、対物レンズ１０６の瞳径に合わせて調整する機能、試料Ｓから発せられる多光子励起光の波長と超短パルス光の波長との軸上の色収差（ピント差）を補正するために超短パルス光の集光および発散角度を調整する機能、超短パルス光のパルス幅が光学系を通過する間に群速度分散により広がってしまうのを補正するために、逆の群速度分散を超短パルス光に与えるプリチャープ機能（群速度分散補償機能）等を有する。
【００４１】
パルスレーザ装置１０１から射出された超短パルス光は、パルス分割装置１０２によりその繰り返し周波数が大きくされ、ビーム調整部１０３により上述した調整が行われる。そして、ビーム調整部１０３から射出された超短パルス光は、ダイクロイックミラー１０４によりダイクロイックミラー１０５の方向に反射され、ダイクロイックミラー１０５を通過し、対物レンズ１０６により集光されて試料Ｓに照射される。このとき、走査手段（不図示）を用いることにより、超短パルス光を試料Ｓの観察面上に走査させてもよい。
【００４２】
例えば、試料Ｓを蛍光観察する場合には、試料Ｓの超短パルス光の被照射領域およびその近傍では、試料Ｓが染色されている蛍光色素が多光子励起され、赤外波長である超短パルス光より波長が短い蛍光（以下、「観察光」という。）が発せられる。
【００４３】
試料Ｓから対物レンズ１０６の方向に発せられた観察光は、対物レンズ１０６によりコリメートされ、その波長に応じて、ダイクロイックミラー１０５により反射されたり、あるいは、ダイクロイックミラー１０５を透過したりする。
【００４４】
ダイクロイックミラー１０５により反射された観察光は、蛍光検出部１０７に入射する。蛍光検出部１０７は、例えば、バリアフィルタ、ＰＭＴ（ｐｈｏｔｏ  ｍｕｌｔｉｐｌｉｅｒ  ｔｕｂｅ：光電子増倍管）等により構成され、ダイクロイックミラー１０５により反射された観察光を受光し、その光量に応じた電気信号を出力する。また、蛍光検出部１０７は、超短パルス光が試料Ｓの観察面において走査されるのに合わせて、試料Ｓの観察面にわたる観察光を検出する。
【００４５】
一方、ダイクロイックミラー１０５を透過した観察光は、走査手段（不図示）によりデスキャンされ、ダイクロイックミラー１０４を透過し、集光レンズ１０８により集光され、対物レンズ１０６の焦点位置とほぼ共役な位置に設けられているピンホール１０９を通過し、結像レンズ１１０を透過して、蛍光検出部１１１に入射する。蛍光検出部１１１は、例えば、バリアフィルタ、ＰＭＴ等により構成され、結像レンズ１１０により蛍光検出部１１１の受光面において結像した観察光を受光し、その光量に応じた電気信号を出力する。また、蛍光検出部１１１は、超短パルス光が試料Ｓの観察面において走査されるのに合わせて、試料Ｓの観察面にわたる観察光を検出する。
【００４６】
なお、ダイクロイックミラー１０５を光路から外すことにより、試料Ｓから対物レンズ１０５の方向に発せられた全ての観察光を蛍光検出部１１１で検出するようにしてもよい。
【００４７】
また、試料Ｓから対物レンズ１０６と逆の方向に発せられた観察光は、ダイクロイックミラー１１２により反射され、蛍光検出部１１３に入射する。蛍光検出部１１３は、例えば、バリアフィルタ、ＰＭＴ等により構成され、ダイクロイックミラー１１２により反射された観察光を受光し、その光量に応じた電気信号を出力する。また、蛍光検出部１１３は、超短パルス光が試料Ｓの観察面において走査されるのに合わせて、試料Ｓの観察面にわたる観察光を検出する。
【００４８】
蛍光検出部１０７、１１１、１１３からそれぞれ出力された電気信号は、例えば、コンピュータ（不図示）に入力され、そのコンピュータは、入力された電気信号に基づいて、観察画像を生成し、生成した観察画像を表示したり、観察画像のデータを記憶したりすることができる。
【００４９】
＜撮像装置＞
本実施形態に係る光学ガラスを用いた光学素子は、撮像装置に用いることもできる。図２は、本発明の一実施形態に係る光学ガラスを用いた光学素子を備える撮像装置の斜視図を示す。撮像装置２（光学装置）は、本実施形態に係る光学ガラスを母材とするレンズ２０３（光学素子）を備えている。
【００５０】
撮像装置２は、いわゆるデジタル一眼レフカメラであり、カメラボディ２０１のレンズマウント（不図示）にレンズ鏡筒２０２が着脱自在に取り付けられる。そして、レンズ鏡筒２０２のレンズ２０３を通した光が、カメラボディ２０１の背面側に配置されたマルチチップモジュール２０６のセンサチップ（固体撮像素子）２０４上に結像される。このセンサチップ２０４は、いわゆるＣＭＯＳイメージセンサー等のベアチップである。マルチチップモジュール２０６は、例えば、センサチップ２０４がガラス基板２０５上にベアチップ実装されたＣＯＧ（Ｃｈｉｐ  Ｏｎ  Ｇｌａｓｓ）タイプのモジュールである。
【００５１】
なお、光学装置はこのような撮像装置に限らず、例えば、プロジェクタ等といった幅広い装置が包含される。光学素子についてもレンズに限らず、例えば、プリズム等といった幅広い素子が包含される。
【実施例】
【００５２】
次に、以下の実施例および比較例の説明をするが、本発明は以下の実施例により何ら限定されるものではない。表２〜８は、各実施例および各比較例に係る光学ガラスの組成、屈折率（ｎｄ）、アッベ数（νｄ）、部分分散比（Ｐｇ，ＦとＰＣ，ｔ）、異常分散性を示す値（ΔＰｇ，Ｆ、ΔＰＣ，ｔ）、ΔＰＣ，ｔ＋５・（ΔＰｇ，Ｆ＋０．００７５）の値を示したものである。【００５３】
＜光学ガラスの作製＞
各実施例および各比較例に係る光学ガラスは、以下の手順で作製した。まず、各表に記載の化学組成（質量％）となるよう、酸化物、水酸化物、炭酸塩、硫酸塩および硝酸塩等のガラス原料を秤量した。次に、秤量した原料を混合して白金ルツボに投入し、１２００〜１４００℃の温度で１時間程度熔融し、攪拌均質化した。その後、泡切れを行った後、温度を下げてから金型に鋳込み、徐冷し、成形することで各サンプルを得た。【００５４】
＜光学ガラスの物性測定＞
各サンプルのｄ線（５８７．５６２ｎｍ）、ｇ線（４３５．８３５ｎｍ）、Ｆ線（４８６．１３３ｎｍ）、Ｃ線（６５６．２７３ｎｍ）、ｔ線（１０１３．９８ｎｍ）に対する屈折率を、精密屈折率測定器（ＴＲＩＯＰＴＩＣＳ社製；「Ｓｐｅｃｔｒｏ  Ｍａｓｔｅｒ  ＨＲ」）を用いて測定した。得られた実測値から、光学ガラスのアッベ数（νｄ）、部分分散比（Ｐｇ，Ｆ、ＰＣ，ｔ）、ΔＰｇ，Ｆ、ΔＰＣ，ｔ、ΔＰＣ，ｔ＋５×（ΔＰｇ，Ｆ＋０．００７５）の各値を算出した。なお、計算に用いる屈折率の値は、小数点以下第７位までとした。なお、表８中の「失透」との記載は、ガラスの製造時にガラスの一部又は全体の失透が起こったサンプルであることを示す。これらのサンプルは光学ガラスとして使用不可能であるため屈折率の測定は行わなかった。【００５５】
可視域の異常分散性を示す値（ΔＰｇ，Ｆ）と近赤外領域の異常分散性を示す値（ΔＰＣ，ｔ）は、以下に示す異常分散性を示す値（ΔＰｘ，ｙ）の算出方法に準拠して求めた。
（１）基準線の作成
まず、正常部分分散ガラスとして、表１に示すアッベ数（νｄ）と部分分散比を有する２硝種のガラス「ＮＳＬ７」および「ＰＢＭ２」（ともに株式会社オハラ製造の硝種名）を基準材として選んだ。そして、各ガラスについて、横軸にアッベ数（νｄ）をとり、縦軸に部分分散比（Ｐｘ，ｙ）をとり、２つの基準材に対応する２点を結ぶ直線を基準線とした（基準線の作成）。なお、部分分散比（Ｐｘ，ｙ）とは、主分散（ｎＦ−ｎＣ）に対する（ｎｘ−ｎｙ）の比のことである。ｘとｙには輝線の種類が入る。【００５６】
【表１】
2017094289.tif 000003
【００５７】
（２）異常分散性を示す値の算出
次に、横軸をアッベ数（νｄ）、縦軸を部分分散比（Ｐｘ，ｙ）としたグラフ上に各実施例と各比較例の光学ガラスに対応する値をプロットし、上記した硝種のアッベ数（νｄ）に対応する基準線上の点と、その縦軸の値（Ｐｘ，ｙ）との差分を、異常分散性を示す値（ΔＰｘ，ｙ）として算出した。なお、部分分散比が基準線の上側にあるものを正の異常分散性を示す値、直線の下側にあるものを負の異常分散性を示す値という。【００５８】
（３）可視域における異常分散性を示す値および近赤外領域における異常分散性を示す値の算出
上記の手法を用いて、可視域における異常分散性の指標としてΔＰｇ，Ｆを算出し、近赤外領域における異常分散性の指標としてΔＰＣ，ｔを算出した。可視域における基準線方程式と近赤外領域における基準線方程式は、下記の通りである。この異常分散性は、正常部分分散ガラスからの離れの度合いとして表される。
Ｐｇ，Ｆ＝０．６４１４６２＋（−０．００１６１７８）×νｄ・・・（ｉ）
ＰＣ，ｔ＝０．５４６６４９＋０．００４６９２５３×νｄ・・・（ｉｉ）
すなわち、可視領域における異常分散性を示す値（ΔＰｇ，Ｆ）は、上記式（ｉ）を基準線方程式とし、アッベ数（νｄ）に対応する前記基準線上の点と、部分分散比（Ｐｇ，Ｆ）との差分である。近赤外領域における異常分散性を示す値（ΔＰＣ，ｔ）は、上記式（ｉｉ）を基準線方程式とし、アッベ数（νｄ）に対応する前記基準線上の点と、部分分散比（ＰＣ，ｔ）との差分である。【００５９】
可視域の異常分散性を示す値（ΔＰｇ，Ｆ）と近赤外領域の異常分散性を示す値（ΔＰＣ，ｔ）について、不等式ΔＰＣ，ｔ≦−５・（ΔＰｇ，Ｆ＋０．００７５）で表される関係を満たすかどうかの判断もあわせて行った。すなわち、ΔＰＣ，ｔ＋５・（ΔＰｇ，Ｆ＋０．００７５）の値がゼロまたは負であれば上記不等式を満たしていると評価し、正であれば満たしていないと評価した。【００６０】
各実施例および各比較例の組成および評価結果を、表２〜表８に示す。また、図３に、各実施例および各比較例のΔＰｇ，ＦとΔＰｃ，ｔの値をプロットしたグラフを示す。【００６１】
【表２】
2017094289.tif 000004
【００６２】
【表３】
2017094289.tif 000005
【００６３】
【表４】
2017094289.tif 000006
【００６４】
【表５】
2017094289.tif 000007
【００６５】
【表６】
2017094289.tif 000008
【００６６】
【表７】
2017094289.tif 000009
【００６７】
【表８】
2017094289.tif 000010
【００６８】
各実施例の光学ガラスは、可視域と近赤外領域において異常分散性を示す値が小さいことが確認された。一方、比較例１、２、５は、得られたガラスの一部または全てが失透し、光学ガラスとしての使用が不可能であった。比較例３は、ΔＰＣ，ｔが大きく、ΔＰＣ，ｔ≦−５・（ΔＰｇ，Ｆ＋０．００７５）の関係式を満たさなかった。比較例４は、ｎｄ、ΔＰＣ，ｔが大きく、ΔＰＣ，ｔ≦−５・（ΔＰｇ，Ｆ＋０．００７５）の関係式を満たさなかった。なお、図３には、参考として、ΔＰｃ，ｔ＝−５・（ΔＰｇ，Ｆ＋０．００７５）を示す補助線を記載している。
【符号の説明】
【００６９】
１：多光子顕微鏡、１０１：パルスレーザ装置、１０２：パルス分割装置、１０３：ビーム調整部、１０４，１０５，１１２：ダイクロイックミラー、１０６：対物レンズ、１０７，１１１，１１３：蛍光検出部、１０８：集光レンズ、１０９：ピンホール、１１０：結像レンズ、Ｓ：試料、２：撮像装置、２０１：カメラボディ、２０２：レンズ鏡筒、２０３：レンズ、２０４：センサチップ、２０５：ガラス基板、２０６：マルチチップモジュール
【図１】
2017094289.tif 000011
【図２】
2017094289.tif 000012
【図３】
2017094289.tif 000013
【国際調査報告】
2017094289.tif 000014
2017094289.tif 000015
2017094289.tif 000016
2017094289.tif 000017